(57)【要約】      （修正有）【課題】ローラ刷毛で施工可能で、下地コンクリートに直接又は、既にある硬化塗膜上にさらに塗付することが出来、熱水と冷水の繰り返し流下による熱衝撃性に優れ、耐摩耗性、耐衝撃性等を有する水硬性ポリマーセメント組成物の提供。【解決手段】ポリオール、ポリイソシアネート、希釈剤、セメント、骨材及び水を含有してなる水硬性ポリマーセメント組成物．ポリオールはヒマシ油系３官能ポリオールとビスフェノールＡ骨格を有する４官能ポリオールとから成り、骨材は真円度０．８〜１．０、平均粒径３．０〜１０．０μｍの溶融シリカから成り、希釈剤はアルキルスルホン酸エステル化合物を含む水硬性ポリマーセメント組成物。【選択図】なし【特許請求の範囲】
【請求項１】
ポリオール、ポリイソシアネート、希釈剤、セメント、骨材及び水を含有してなる水硬性ポリマーセメント組成物であって、ポリオールはヒマシ油系３官能ポリオールとビスフェノールＡ骨格を有する４官能ポリオールとから成り、ヒマシ油系３官能ポリオールは水酸基当量が２５０〜４５０であり、ビスフェノールＡ骨格を有する４官能ポリオールは水酸基当量が２５０〜４５０であり、骨材は真円度０．８〜１．０、平均粒径３．０〜１０．０μｍの溶融シリカから成り組成物全体１００重量部中の１０〜２０重量部であり、セメントは組成物全体１００重量部中の２５〜３５重量部であり、希釈剤はアルキルスルホン酸エステル化合物を含むことを特徴とする水硬性ポリマーセメント組成物。
【請求項２】
さらにベンズイミダゾール系化合物から成る防かび剤を含むことを特徴とする請求項１記載の水硬性ポリマーセメント組成物。
【請求項３】
ポリイソシアネートはポリメチルポリフェニルポリイソシアネートであることを特徴とする請求項１又は請求項２記載の水硬性ポリマーセメント組成物。
【発明の詳細な説明】
【技術分野】
【０００１】
本発明は、熱水による洗浄を高頻度で行う食品工場床の下地コンクリート上に直接塗付可能であると共に、該食品工場床の下地コンクリート上に既に厚さ２〜９ｍｍ程度に形成された、ポリオール、ポリイソシアネート、セメント、骨材及び水、及び必要により希釈剤を含有してなる水硬性ポリマーセメント組成物の硬化塗膜上にさらに塗付することが出来る水硬性ポリマーセメント組成物に関し、特にはローラ刷毛で施工可能で熱水と冷水の繰り返し流下による熱衝撃性に優れる水硬性ポリマーセメント組成物に関する。
【背景技術】
【０００２】
従来、耐熱水性、耐摩耗性、耐衝撃性に優れる樹脂セメント組成物として、分子量が１０００〜３０００で両末端に水酸基を持ち、側鎖を持つポリエステルポリオールとポリフェニルポリメチルポリイソシアネート並びに水硬性セメントを含む骨材とが配合されていることを特徴とする樹脂セメント組成物が提案されている（特許文献１）。
【０００３】
また、施工現場での混合作業が行いやすく、作業性、性能、仕上がり外観にムラが生じにくく、耐熱性、耐熱水性、耐磨耗性、耐衝撃性などが要求される床などの施工に使用されるポリウレタン系セメント組成物として、少なくとも水分散型ポリオールを含むポリオールと、ポリフェニレンポリメチルポリイソ シアネートである疎水性イソシアネートと、水硬性セメントを含む骨材とから成り、コンクリートである基体上に塗布厚み４ｍｍで硬化させた組成物であって、厚み４ｍｍであって９５℃５分熱水と２０℃１０分冷水の養生を１サイクルとして２０００サイクル後の収縮応力が４．０±２．０Ｎ／ｍｍ２であり、１３００サイクル経過後に反り上がりや表層の亀裂が生じることがないことを特徴とするポリウレタン系セメント組成物が提案されている（特許文献２）。
【先行技術文献】
【特許文献】
【０００４】
【特許文献１】特許第４２８００９４号公報
【特許文献２】特許第４４８０９６４号公報
【０００５】
しかしながら、特許文献１に記載の樹脂セメント組成物及び特許文献２のポリウレタン系セメント組成物は、食品工場等の床下地コンクリート上に直接、厚さ２〜９ｍｍ程度に塗付されて硬化し、熱水による洗浄を高頻度で行う塗り床として使用に供されるものであり、施工に当たっては鏝（木鏝や金鏝）により２〜９ｍｍの一定の厚さで塗り拡げる必要があるため、該鏝を取り扱う技能を有する限られた職人しか施工できないという課題がある。
【０００６】
また、特許文献１に記載の樹脂セメント組成物及び特許文献２のポリウレタン系セメント組成物が使用により摩耗した場合や汚れ等が生じた場合、又は該床全体を改修する際には、耐熱性、耐熱水性、耐衝撃性等が必要なため、塗膜を一度下地コンクリートに達するまで撤去し、その上で改めて２〜９ｍｍの一定厚みで樹脂セメント組成物又はポリウレタン系セメント組成物を塗付しなければならないという課題がある。
【発明の概要】
【発明が解決しようとする課題】
【０００７】
本発明が解決しようとする課題は、誰もが取り扱うことが出来るローラ刷毛で施工可能で、下地コンクリートに直接又は、既にあるポリオール、ポリイソシアネート、セメント、骨材及び水、及び必要により希釈剤を含有してなる水硬性ポリマーセメント組成物の硬化塗膜上にさらに塗付することが出来、さらには熱水と冷水の繰り返し流下による熱衝撃性に優れ、耐摩耗性、耐衝撃性等を有する水硬性ポリマーセメント組成物を提供することにある。
【課題を解決するための手段】
【０００８】
上記課題を解決するために請求項１記載の発明は、ポリオール、ポリイソシアネート、希釈剤、セメント、骨材及び水を含有してなる水硬性ポリマーセメント組成物であって、ポリオールはヒマシ油系３官能ポリオールとビスフェノールＡ骨格を有する４官能ポリオールとから成り、ヒマシ油系３官能ポリオールは水酸基当量が２５０〜４５０であり、ビスフェノールＡ骨格を有する４官能ポリオールは水酸基当量が２５０〜４５０であり、骨材は真円度０．８〜１．０、平均粒径３．０〜１０．０μｍの溶融シリカから成り組成物全体１００重量部中の１０〜２０重量部であり、セメントは組成物全体１００重量部中の２５〜３５重量部であり、希釈剤はアルキルスルホン酸エステル化合物を含むことを特徴とする水硬性ポリマーセメント組成物を提供する。
【０００９】
また、請求項２記載の発明は、さらにベンズイミダゾール系化合物から成る防かび剤を含むことを特徴とする請求項１記載の水硬性ポリマーセメント組成物を提供する。
【００１０】
また、請求項３記載の発明は、ポリイソシアネートはポリメチルポリフェニルポリイソシアネートであることを特徴とする請求項１又は請求項２記載の水硬性ポリマーセメント組成物を提供する。
【発明の効果】
【００１１】
本発明の水硬性ポリマーセメント組成物は、熱水と冷水の繰り返し流下による熱衝撃性に優れ、耐摩耗性を有すると共に、重量物が落下しても剥離しないような耐衝撃性を有するという効果がある。また、ローラ刷毛で施工できるという効果があり、下地コンクリートに直接又は、既にあるポリオール、ポリイソシアネート、セメント、骨材及び水、及び必要により希釈剤を含有してなる水硬性ポリマーセメント組成物の硬化塗膜上に塗付することが出来る効果がある。
【００１２】
特に請求項２記載の発明は、食品工場床で行われているような熱水による洗浄が行われても、防かび性を長期に亘って保持する効果があり、食品工場床としての用途に優れるという効果がある。
【発明を実施するための形態】
【００１３】
以下本発明について詳細に説明する。
【００１４】
本発明の水硬性ポリマーセメント組成物は、ポリオール、ポリイソシアネート、希釈剤、セメント、骨材及び水を含有してなる水硬性ポリマーセメント組成物であって、ポリオールはヒマシ油系３官能ポリオールとビスフェノールＡ骨格を有する４官能ポリオールとから成り、ヒマシ油系３官能ポリオールは水酸基当量が２５０〜４５０であり、ビスフェノールＡ骨格を有する４官能ポリオールは水酸基当量が２５０〜４５０であり、骨材は真円度０．８〜１．０、平均粒径３．０〜１０．０μｍの溶融シリカから成り組成物全体１００重量部中の１０〜２０重量部であり、セメントは組成物全体１００重量部中の２５〜３５重量部であり、希釈剤はアルキルスルホン酸エステル化合物を含み、またはこれらとベンズイミダゾール系化合物から成る防かび剤を含むことを特徴とする水硬性ポリマーセメント組成物であり、必要に応じてこれらの他に、顔料、分散剤、消泡剤等の添加剤が配合することができる。
【００１５】
本発明の水硬性ポリマーセメント組成物に使用されるポリオールは、ヒマシ油系３官能ポリオールとビスフェノールＡ骨格を有する４官能ポリオールから成る。
【００１６】
本発明の水硬性ポリマーセメント組成物に使用されるヒマシ油系３官能ポリオールには、ヒマシ油又はその誘導体を使用することができ、水酸基数が３のポリオールである。本発明に使用するヒマシ油系３官能ポリオールの水酸基当量は、２５０〜４５０が好ましく、２５０未満では水系ポリウレタン組成物としての硬化が速くなって作業性が不良となり、４５０超では水系ポリウレタン組成物として硬化後の強度が不十分となる。ヒマシ油系３官能ポリオールの配合量は組成物全体１００重量部中の５〜１０重量部が好ましく、５重量部未満では組成物の硬化物の強度が低下し１０重量部超では組成物をローラ刷毛で塗付する際の作業性が低下する。
【００１７】
本発明の水硬性ポリマーセメント組成物に使用されるビスフェノールＡ骨格を有する４官能ポリオールは、ビスフェノールＡ骨格を有するポリエポキシ化合物に活性水素化合物を反応させて得られるエポキシ開環ポリオールであり、水酸基当量は２５０〜４５０が好ましい。水酸基当量が２５０未満では水系ポリウレタン組成物としての硬化が速くなって作業性が不良となり、４５０超では水系ポリウレタン組成物として硬化後の強度が不十分となる。ビスフェノールＡ骨格を有する４官能ポリオールの配合量は０．３〜５重量部が好ましく、０．３重量部未満では組成物の硬化物の強度が低下する場合があり５重量部超では組成物をローラ刷毛で塗付する際の作業性が低下する場合がある。
【００１８】
本発明の水硬性ポリマーセメント組成物に使用するポリイソシアネートは、作業性が良好となり、また低温での速硬化性さらには硬化後の強度が高いことより、４，４´−ジフェニルメタンジイソシアネートからなるポリメリックＭＤＩ（ポリメチルポリフェニルポリイソシアネート）を使用することが好ましく、ＮＣＯ当量は１００〜１５０が好ましい。ＮＣＯ当量が１００未満では硬化物が発泡による膨れが生じる等で仕上がりが不良となり、ＮＣＯ当量が１５０超では硬化後の強度が不十分となる。もちろん、他の脂肪族ポリイソシアネートや芳香族ポリイソシアネートや脂環式ポリイソシアネート等も使用することもでき、また併用することも可能である。ポリイソシアネートの配合量は組成物全体１００重量部中の２０〜４０重量部が好ましく、２０重量部未満では組成物の硬化物の強度が低下し４０重量部超では硬化物が発泡による膨れが生じる等で仕上がりが不良となる。
【００１９】
ポリオールの水酸基一個に対するイソシアネート基の数は、７．０〜１０．０が好ましく、７．０未満では硬化が遅延し、１０．０超では硬化物に炭酸ガスによる発泡が生じる場合がある。
【００２０】
本発明の水硬性ポリマーセメント組成物に使用する希釈剤はアルキルスルホン酸エステル化合物を含み、組成物を低粘度としてローラ刷毛にて下地コンクリート又は既存の塗膜上に容易に塗付可能にしている。アルキルスルホン酸エステル化合物は非フタル酸系の可塑剤であり、市販品としてメザモール（商品名、１００％アルキルスルホン酸エステル化合物、バイエル社製）がある。アルキルスルホン酸エステル化合物の配合量は組成物全体１００重量部中の４〜１０重量部が好ましく、４重量部未満では組成物をローラ刷毛で塗付する際の作業性が低下し、１０重量部超では組成物の硬化物の強度が低下する。
【００２１】
本発明の水硬性ポリマーセメント組成物に使用するベンズイミダゾール系化合物から成る防かび剤は、熱に対する安定性とｐＨに対する安定性が高いため、熱水洗浄が行われ、組成物としてセメントを含有する本水硬性ポリマーセメント組成物に適する防かび剤として使用される。市販品として１０％水懸濁液としてコートサイドＤ２（商品名、日本エンバイロケミカルズ株式会社製）がある。ベンズイミダゾール系化合物から成る防かび剤の配合量は、組成物全体１００重量部に対して０．６〜４．０重量部が好ましい。０．６重量部未満では防かび効果が不十分であり、４．０重量部超ではコスト高と成る。
【００２２】
本発明の水硬性ポリマーセメント組成物に使用するセメントは、本発明の水系ポリウレタン組成物が床下地コンクリートに塗布し美観を付与することを目的としているため、特定の色調が付与できるように、主として白色ポルトランドセメントを使用することが好ましい。他に普通ポルトランドセメント、アルミナセメント、高炉セメント、早強ポルトランドセメントを併用することができる。セメントの配合量は組成物全体１００重量部中の２５〜３５重量部である。２５重量部未満では組成物の硬化物の強度が低下し、３５重量部超では組成物をローラ刷毛で塗付する際の作業性が低下する。
【００２３】
本発明の水硬性ポリマーセメント組成物に使用する骨材には、本組成物をローラ刷毛で塗付できるようにすることを目的として、真円度０．８〜１．０で平均粒径３．０〜１０．０μｍの溶融シリカから成り、該骨材の配合部数は組成物全体１００重量部中の１０〜２０重量部である。１０重量部未満では耐熱衝撃性が低下し、２０重量部超では、ローラ刷毛で塗付する際の作業性が低下する。
【００２４】
溶融シリカは、原料の珪石等を高温で溶融し、表面張力により球状化させたものであり、ＳｉＯ２の含有率は９５〜１００重量％である。真円度とは粒子の投影像から得られる該像の面積を、該像の周囲長と同一長の真円の面積で除した値を言い、本発明に使用する溶融シリカの真円度は０．８〜１．０である。真円度が０．８未満では組成物をローラ刷毛で塗付した際の平滑性が不十分となることがある。
【００２５】
本明細書において平均粒径とは、レーザ回析散乱法で測定した体積基準の値であり、具体的にはレーザ散乱式粒度分布計により得られる粒度分布に基づいて、体積基準の平均粒子径Ｄ５０値（累積５０％メジアン径）であり、本発明で使用する溶融シリカの平均粒径は３．０〜１０．０μｍである。平均粒径が３．０μｍ未満では組成物をローラ刷毛で塗付する際の作業性が低下し、１０．０μｍ超では組成物をローラ刷毛で塗付した際の平滑性が不十分となる。
【００２６】
本発明の水硬性ポリマーセメント組成物はローラ刷毛にて、下地コンクリート又は下地コンクリート上に既に厚さ２〜９ｍｍ程度に形成された、ポリオール、ポリイソシアネート、セメント、骨材及び水、及び必要により希釈剤を含有してなる水硬性ポリマーセメント組成物の硬化塗膜上にさらに塗付する。ローラ刷毛は、毛丈１０〜１５ｍｍが好ましく、塗付厚みは０．１〜０．２ｍｍ、塗付量は０．２〜０．４ｋｇ／ｍ２が好ましい。このような施工性（ローラ刷毛作業性）を得るためを、本発明の水硬性ポリマーセメント組成物は、骨材に上記溶融シリカを使用し、その配合量も組成物全体１００重量部中の１０〜２０重量部としている。
【００２７】
以下、実施例及び比較例にて具体的に説明する。
【実施例】
【００２８】
［実施例］
水酸基当量が３５０のヒマシ油系３官能ポリオールを２５〜３０重量部と、水酸基当量が３６０のビスフェノールＡ骨格を有する４官能ポリオールを２〜６重量部と、希釈剤としてアルキルスルホン酸エステル化合物（メザモール；商品名、バイエル社製）を２４〜２８重量部と、水（イオン交換水）２０重量部と着色トナー２０重量部（水１０重量部、顔料１０重量部）を混合して全体として１００重量部、水酸基当量１０４０の、ポリオールと希釈剤と水との混合物を水硬性ポリマーセメント組成物の主剤とし、ポリイソシアネートとして、ポリメリックＭＤＩ（ポリメチルポリフェニルポリイソシアネート）  ルプラネートＭＢ−５Ｓ（商品名、ＢＡＳＦ  ＩＮＯＡＣポリウレタン株式会社製、ＮＣＯ重量％：３１．４〜３２．６％）１００重量部を水硬性ポリマーセメント組成物の硬化剤とし、骨材として溶融シリカ（真円度０．９９、平均粒径４．２μｍ、ＳｉＯ２含有量９９％以上）５０重量部と白色ポルトランドセメント（太平洋セメント社製）１００重量部を混合し全体として１５０重量部としたものを水硬性ポリマーセメント組成物の骨材部とし、主剤：硬化剤：骨材部を１００重量部：１００重量部：１５０重量部で均一に混合したものを実施例１の水硬性ポリマーセメント組成物とした。
【００２９】
実施例１の主剤に代えて、水酸基当量が３５０のヒマシ油系３官能ポリオールを２３〜２６重量部と、水酸基当量が３６０のビスフェノールＡ骨格を有する４官能ポリオールを２〜５重量部と、希釈剤としてアルキルスルホン酸エステル化合物（メザモール；商品名、バイエル社製）を２３〜２７重量部と、水（イオン交換水）２０重量部と着色トナー２０重量部（水１０重量部、顔料１０重量部）と、ベンズイミダゾール系化合物から成る防かび剤としてコートサイドＤ２（１０％水懸濁液）３重量部を混合して全体として１００重量部、水酸基当量１１００の、ポリオールと希釈剤と水との混合物を水硬性ポリマーセメント組成物の主剤とした以外は実施例１と同一にしたものを実施例２の水硬性ポリマーセメント組成物とした。
【００３０】
上記実施例２のベンズイミダゾール系化合物から成る防かび剤に代えて有機ヨウ素系化合物から成る防かび剤であるコートサイドＰＨ２（商品名、日本エンバイロケミカル株式会社製）を使用した以外は、実施例２と同一にしたものを実施例３の水硬性ポリマーセメント組成物とした。
【００３１】
［比較例１］
上記実施例１の骨材部に代えて、水酸化アルミニウム  ハイジライトＨ３２（商品名、平均粒径８μｍ、昭和電工社製）５０重量物と白色ポルトランドセメント（太平洋セメント社製）１００重量部を混合し全体として１５０重量部としたものを水硬性ポリマーセメント組成物の骨材部とした以外は実施例１と同一にしたものを比較例１の水硬性ポリマーセメント組成物とした。
【００３２】
［比較例２］
上記実施例１の骨材部に代えて、溶融シリカ（真円度０．９９、平均粒径４．２μｍ、ＳｉＯ２含有量９９％以上）７５重量部と白色ポルトランドセメント（太平洋セメント社製）７５重量部を混合し全体として１５０重量部としたものを水硬性ポリマーセメント組成物の骨材部とした以外は実施例１と同一としたものを比較例２の水硬性ポリマーセメント組成物とした。
【００３３】
［評価項目及び評価方法］
【００３４】
［粘度及び揺変値］
２３℃下において実施例及び比較例の水硬性ポリマーセメント組成物の混合物（混合直後）について、ＢＭ型粘度計（ローターＮｏ４、回転数６０ｒｐｍ）にて粘度（Ｐａ・ｓ）を測定した。２．５Ｐａ・ｓ以下を○とし、２．５Ｐａ・ｓ超を×と評価した。また、同ＢＭ型粘度計にてローターＮｏ４、６ｒｐｍの粘度を測定し、６ｒｐｍ時の粘度を６０ｒｐｍ時の粘度で除した値を揺変値とした。揺変値は１．０以上１．５未満を○と評価し、これ以外を×と評価した。
【００３５】
［耐摩耗性］
２３℃下にて７日養生後の実施例及び比較例の水硬性ポリマーセメント組成物の硬化物について、ＪＩＳＫ  ７２０４（プラスチック−摩耗輪による摩耗試験方法）に準拠し、摩耗輪（ＣＳ−１７）、荷重９．８Ｎ、１０００回転の摩耗量を測定した。１００ｍｇ未満であれば耐摩耗性を有すると評価した。
【００３６】
［圧縮強さ］
２３℃下にて７日養生後の実施例及び比較例の水硬性ポリマーセメント組成物の硬化物について、ＪＩＳＫ６９１１の規定に準じて圧縮強さ（Ｎ/ｍｍ２）を測定した。試験体の大きさは１３ｍｍ×１３ｍｍ×２５ｍｍとした。圧縮強さが４０Ｎ/ｍｍ２超であれば十分な強度を有すると評価した。
【００３７】
［耐熱性］
２３℃にて７日養生後にさらに８５℃熱水に７日間浸漬し、２３℃に徐冷した実施例及び比較例の水硬性ポリマーセメント組成物の硬化物について、ＪＩＳＫ６９１１の規定に準じて圧縮強さ（Ｎ/ｍｍ２）を測定した。試験体の大きさは１３ｍｍ×１３ｍｍ×２５ｍｍとした。得られた圧縮強さの値を上記２３℃７日養生後の圧縮強さにて除し保持率（％）を求めた。保持率９０％超であれば耐熱性を有すると評価した。
【００３８】
［耐衝撃性］
２３℃下でＪＩＳＡ５３７１の３００ｍｍ×３００ｍｍ×厚さ６０ｍｍの乾燥したコンクリート平板（ケット水分計ＨＩ−５２０コンクリートレンジにて表示値５％以下）の表面に、均一に混合した実施例、比較例の水硬性ポリマーセメント組成物を厚さ約０．２ｍｍにローラ刷毛（ウーローラー毛丈１０〜１５ｍｍ、大塚刷毛社製）にて塗付して７日間養生し、中央部に高さ１ｍから１ｋｇの鋼球を７回落下させ、塗膜に割れ、剥がれ等の異常のないものを○、割れ、剥がれ等の異常が生じたものを×と評価した。
【００３９】
また、２３℃下でＪＩＳＡ５３７１の３００ｍｍ×３００ｍｍ×厚さ６０ｍｍの乾燥したコンクリート平板（ケット水分計ＨＩ−５２０コンクリートレンジにて表示値５％以下）の表面に、均一に混合したポリオール、ポリイソシアネート、セメント、骨材及び水から成る下地用水硬性ポリマーセメント組成物  アイカピュールＪＪ−５００（商品名、アイカ工業株式会社製、骨材含有率：７５重量％、セメント含有率：７．５重量％）を厚さ約６ｍｍに塗付し７日間養生硬化後、均一に混合した実施例、比較例の水硬性ポリマーセメント組成物を厚さ約０．２ｍｍにローラ刷毛（ウーローラー毛丈１０〜１５ｍｍ、大塚刷毛社製）にて塗付して７日間養生し、中央部に高さ１ｍから１ｋｇの鋼球を３０回落下させ、塗膜に割れ、剥がれ等の異常のないものを○、割れ、剥がれ等の異常が生じたものを×と評価した。
【００４０】
［耐熱衝撃性］
ＪＩＳＡ５３７１の３００ｍｍ×３００ｍｍ×厚さ６０ｍｍの乾燥したコンクリート平板（ケット水分計ＨＩ−５２０コンクリートレンジにて５％以下）を４分の１にカットして１５０ｍｍ×１５０ｍｍ×厚さ６０ｍｍの試験板とし、該試験板の表面に均一に混合した実施例、比較例の水硬性ポリマーセメント組成物を厚さ約０．２ｍｍにローラ刷毛（ウーローラー毛丈１０〜１５ｍｍ、大塚刷毛社製）にて塗付して７日間養生する。その後試験体中央部に９５℃熱水を５分流下させ次に２０℃の冷水を１０分流下させることを１サイクルとして１０００サイクル繰り返し、塗膜に剥がれ、浮き等異常が生じないものを○、異常が生じたものを×と評価した。
【００４１】
また、ＪＩＳＡ５３７１の３００ｍｍ×３００ｍｍ×厚さ６０ｍｍの乾燥したコンクリート平板（ケット水分計ＨＩ−５２０コンクリートレンジにて５％以下）を４分の１にカットして１５０ｍｍ×１５０ｍｍ×厚さ６０ｍｍの試験板とし、該の試験板の表面であって４面の木口より５ｍｍ内側に深さ１０ｍｍ幅１０ｍｍの目地部を設ける。２３℃下において該目地部に、均一に混合したポリオール、ポリイソシアネート、セメント、骨材及び水から成る下地用水硬性ポリマーセメント組成物  アイカピュールＪＪ−５００（商品名、アイカ工業株式会社製、骨材含有率：７５重量％、セメント含有率：７．５重量％）を充填しながら、厚さ約６ｍｍに塗付し７日間養生硬化後、均一に混合した実施例、比較例の水硬性ポリマーセメント組成物を厚さ約０．２ｍｍにローラ刷毛（ウーローラー毛丈１０〜１５ｍｍ、大塚刷毛社製）にて塗付して７日間養生する。その後試験体中央部に９５℃熱水を５分流下させ次に２０℃の冷水を１０分流下させることを１サイクルとして１５００サイクル繰り返し、塗膜に剥がれ、浮き等異常が生じないものを○、異常が生じたものを×と評価した。
【００４２】
［付着性］
２３℃下でＪＩＳＡ５３７１の３００ｍｍ×３００ｍｍ×厚さ６０ｍｍの乾燥したコンクリート平板（ケット水分計ＨＩ−５２０コンクリートレンジにて５％以下）の表面に、均一に混合した実施例、比較例の水硬性ポリマーセメント組成物を厚さ約０．２ｍｍにローラ刷毛（ウーローラー毛丈１０〜１５ｍｍ、大塚刷毛社製）にて塗付して７日間養生し、建研式接着力試験器により、４０×４０ｍｍ部分の水系ポリウレタン組成物とコンクリート平板との付着強度（Ｎ／ｍｍ２）を測定した。破壊状態は下地コンクリート１００％凝集破壊を○と、それ以外を×と評価した。
【００４３】
［ローラ刷毛作業性］
５℃、２３℃、及び３０℃にて実施例及び比較例の水硬性ポリマーセメント組成物の混合物（混合直後）を、ローラ刷毛（ウーローラー毛丈１０〜１５ｍｍ、大塚刷毛社製）にてＪＩＳＡ５３７１の３００ｍｍ×３００ｍｍ×厚さ６０ｍｍの乾燥したコンクリート平板（ケット水分計ＨＩ−５２０コンクリートレンジにて５％以下）上に厚さ約０．２ｍｍに塗付し、全ての温度下において該ローラ刷毛にてスムーズに塗り拡げることができるものを○、そうでないものを×と評価した。 
【００４４】
［塗膜平滑性］
５℃、２３℃、及び３０℃にて実施例及び比較例の水硬性ポリマーセメント組成物の混合物（混合直後）を、ローラ刷毛（ウーローラー毛丈１０〜１５ｍｍ、大塚刷毛社製）にてＪＩＳＡ５３７１の３００ｍｍ×３００ｍｍ×厚さ６０ｍｍの乾燥したコンクリート平板（ケット水分計ＨＩ−５２０コンクリートレンジにて５％以下）上に塗付し、全ての温度下において均一な塗膜となるものを○と、そうでないものを×と評価した。
【００４５】
［防カビ性］
２３℃下にて７日養生後の実施例、比較例の水硬性ポリマーセメント組成物の硬化物について、９５℃熱水を５分流下させ次に２０℃の冷水を１０分流下させることを１サイクルとした熱衝撃を１００回と２５０回加え、その後の試験体について、ＪＩＳ  Ｚ  ２９１１  かび抵抗性試験方法（プラスチック製品の試験（方法Ａ：乾式法）に準じ、シャーレ中の試験体（５ｃｍ×５ｃｍ）上に試験かび混合胞子を付着乾燥させた磁器素焼き板を置き、ガラス板を載せ蓋をする。２６±２℃で４週間培養し、菌糸の発育の様子を観察し、以下によって評価した。Ａ法培地は無機塩寒天培地であり、試験菌はＡｓｐｅｒｇｉｌｌｕｓ  ｎｉｇｅｒ、Ｐｅｎｉｃｉｌｌｉｕｍ  ｐｉｎｏｐｈｉｌｕｍ、Ｐａｅｃｉｌｏｍｙｃｅｓ  ｖａｒｉｏｔｉｉ、Ｔｒｉｃｈｏｄｅｒｍａ  ｖｉｒｅｎｓ、及びＣｈａｅｔｏｍｉｕｍ  ｇｌｏｂｏｓｕｍである。
０：肉眼及び顕微鏡下でかびの発育は認められない。
１：肉眼でかびの発育が認められ、顕微鏡下では明らかに確認できる。
２：肉眼でかびの発育が認められ、発育部分の面積は試料の全面積の２５％未満。
３：肉眼でかびの発育が認められ、発育部分の面積は試料の全面積の２５％以上〜５０％未満。
４：菌糸はよく発育し、発育部分の面積は全面積の５０％以上。
５：菌糸の発育は激しく、試料全面を覆っている。
【００４６】
［評価結果］
評価結果を表１に示す。
【００４７】
【表１】
2018095510.tif 000002